ОТВЕРЖДАЕМЫЕ ПРИ КОМНАТНОЙ ТЕМПЕРАТУРЕ КОМПОЗИЦИИ СИЛОКСАНОВЫХ ГЕРМЕТИКОВ С ПОНИЖЕННОЙ ГАЗОПРОНИЦАЕМОСТЬЮ

1. Отверждаемая композиция герметика, содержащая:
(a) диорганополисилоксан, демонстрирующий проницаемость для газа;
(b) по меньшей мере, один полимер, имеющий проницаемость для газа, которая меньше, чем проницаемость диорганополисилоксанового полимера (a);
(c) сшивающий агент и
(d) катализатор для реакции сшивания.
2. Композиция герметика по п.1, в которой диорганополисилоксановый полимер, компонент (a), представляет собой диорганополисилоксан с концевой силанольной группой, формулы:
a
b
c
MDD'
где а=2, b равно или больше чем 1, c равно нулю или положительному целому числу;
3-x-y
x
y
1
2
1
2
M=(HO)R R SiO/;
где x=0, 1 или 2 и y равно либо 0, либо 1, при условии, что x+y равно или меньше чем 2,
1
2
1
60
R и R представляют собой одновалентные C-C углеводородные радикалы;
3
4
1/2
D-RRSiO;
3
4
1
60
где R и R представляют собой одновалентные C-C углеводородные радикалы; и
5
6
2
2
D'=RRSiO/;
5
6
1
60
где R и R представляют собой независимо одновалентные C-C углеводородные радикалы.
3. Композиция герметика по п.1, в которой полимер (b) выбран из группы, состоящей из полиэтилена низкой плотности (LDPE), полиэтилена очень низкой плотности (VLDPE), линейного полиэтилена низкой плотности (LLDPE), полиэтилена высокой плотности (HDPE), полипропилена (PP), полиизобутилена (PIB), поливинилацетата (PVAc), поливинилового спирта (PVoH), полистирола, поликарбоната, сложного полиэфира, такого как полиэтилентерефталат (PET), полибутилентерефталат (PBT), полиэтиленнафталат (PEN), гликоль-модифицированный полиэтилентерефталат (PETG); поливинилхлорида (PVC), поливинилиденхлорида, поливинилиденфторида, термопластического полиуретана (TPU), акрилонитрил-бутадиен-стирола (ABS), полиметилметакрилата (PMMA), поливинилфторида (PVF), полиамидов (нейлонов), полиметилпентена, полиимида (PI), полиэтеримида (PEI), полиэфирэфиркетона (PEEK), полисульфона, полиэфирсульфона, этилена, хлортрифторэтилена, политетрафторэтилена (PTFE), ацетата целлюлозы, ацетата бутирата целлюлозы, пластифицированного поливинилхлорида, иономеров (Surtyn), полифениленсульфида (PPS), стирола - малеинового ангидрида, модифицированного полифениленоксида (PPO), этилен-пропиленового каучука (EPDM), полибутадиена, полихлоропрена, полиизопрена, полиуретана (TPU), стирол-бутадиен-стирола (SBS), стирол-этилен-бутадиен-стирола (SEEBS), полиметилфенилсилоксана (PMPS) и их смесей.
4. Композиция герметика по п.3, в которой полимер (b) выбран из группы, состоящей из полиэтилена низкой плотности (LDPE), полиэтилена очень низкой плотности (VLDPE), линейного полиэтилена низкой плотности (LLDPE), полиэтилена высокой плотности (HDPE) и их смесей.
5. Композиция герметика по п.4, в которой полимер (b) выбран из группы, состоящей из полиэтилена низкой плотности (LDPE), полиэтилена очень низкой плотности (VLDPE), линейного полиэтилена низкой плотности (LLDPE) и их смесей.
6. Композиция герметика по п.5, в которой полимер (b) представляет собой линейный полиэтилен низкой плотности (LLDPE).
7. Композиция герметика по п.1 содержащая, по меньшей мере, один дополнительный компонент, выбранный из группы, состоящей из наполнителя, промотора адгезии, неионного поверхностно-активного вещества.
8. Композиция герметика по п.1, в которой катализатор представляет собой катализатор на основе олова.
9. Композиция герметика по п.8, в которой катализатор на основе олова выбран из группы, состоящей из дибутилоловодилаурата, дибутилоловодиацетата, дибутилоловодиметоксида, октоата олова, трицероата изобутилолова, оксида дибутилолова, солюбилизированного оксида дибутилолова, бис-диизооктилфталата дибутилолова, бис-ацетилацетона бис-трипропоксисилилдиоктилоловодибутилолова, силированного диоксида дибутилолова, трис-уберата карбометоксифенил олова, трицероата изобутилолова, дибутирата диметилолова, ди-неодеканоата диметилолова, тартрата триэтилолова, дибензоата дибутилолова, олеата олова, нафтената олова, бутилоловотри-2-этилгексилгексоата, бутирата олова, бис β-дикетонатов диорганоолова и их смесей.
10. Композиция герметика по п.7, в которой промотор адгезии выбран из группы, состоящей из н-2-аминоэтил-3-аминопропилтриметоксисилана, 1,3,5-трис(триметоксисилилпропил)изоцианурата, γ-аминопропилтриэтоксисилана, γ-аминопропилтриметоксисилана, аминопропилтриметоксисилана, бис-(γ-триметоксисилипропил)амина, н-фенил-γ-аминопропилтриметоксисилана, триаминофункциональнного триметоксисилана, γ-аминопропилметилдиэтоксисилана, γ-аминопропилметилдиэтоксисилана, метакрилоксипропилтриметоксисилана, метиламинопропилтриметоксисилана, γ-глицидоксипропилэтилдиметоксисилана, γ-глицидоксипропилтриметоксисилана, γ-глицидоксиэтилтриметоксисилана, β-(3,4-эпоксициклогексил)пропилтриметоксисилана, β-(3,4-эпоксициклогексил)этилметилдиметоксисилана, изоцианатопропилтриэтоксисилана, изоцианатопропилметилдиметоксисилана, β-цианоэтилтриметоксисилана, γ-акрилоксипропилтриметоксисилана, γ-метакрилоксипропилметилдиметоксисилана, 4-амино-3,3,-диметилбутилтриметоксисилана, н-этил-3-триметоксисилил-2-метилпропанамина и их смесей.
11. Композиция герметика по п.1, в которой диорганополисилоксановый полимер, компонент (a), содержится в количестве примерно от 50 мас.% примерно до 99 мас.% от композиции в целом.
12. Композиция герметика по п.1, в которой диорганополисилоксановый полимер, компонент (a), содержится в количестве примерно от 60 мас.% примерно до 95 мас.% от композиции в целом.
13. Композиция герметика по п.1, в которой полимер, компонент (b), содержится в количестве примерно от 1 мас.% примерно до 50 мас.% от композиции в целом.
14. Композиция герметика по п.1, в которой полимер, компонент (b), содержится в количестве примерно от 5 мас.% примерно до 40 мас.% от композиции в целом.
15. Композиция герметика по п.7, в которой, по меньшей мере, один наполнитель выбран из группы, состоящей из глины, наноглины, органоглины, измельченного карбоната кальция, осажденного карбоната кальция, коллоидного карбоната кальция, карбоната кальция, обработанного с помощью соединения стеарата или стеариновой кислоты; мелкодисперсного оксида кремния, осажденного оксида кремния, силикагеля, гидрофобизированного оксида кремния, гидрофильного силикагеля, молотого кварца, измельченного кварца, оксида алюминия, гидроксида алюминия, гидроксида титана, глины, каолина, бентонита, монтмориллонита, диатомовой земли, оксида железа, углеродной сажи и графита, талька, слюды и их смесей.
16. Композиция герметика по п.7, в которой неионное поверхностно-активное вещество выбрано из группы, состоящей из полиэтиленгликоля, полипропиленгликоля, этоксилированного касторового масла, этоксилата олеиновой кислоты, этоксилатов алкилфенолов, сополимеров этиленоксида и пропиленоксида и сополимеров силиконов и полиэфиров, сополимеров силиконов и сополимеров этиленоксида и пропиленоксида и их смесей, в количестве, находящемся в пределах примерно от 0,1 мас.% примерно до 10 мас.%.
17. Композиция герметика по п.16, в которой неионное поверхностно-активное вещество выбрано из группы, состоящей из сополимеров этиленоксида и пропиленоксида, сополимеров силиконов и полиэфиров, сополимеров силиконов и сополимеров этиленоксида и пропиленоксида и их смесей.
18. Композиция герметика по п.1, в которой количество сшивающего агента, компонента (c), находится в пределах примерно от 0,1 мас.% примерно до 10 мас.% от композиции в целом.
19. Композиция герметика по п.1, в которой количество катализатора, компонента (d), находится в пределах примерно от 0,005 мас.% примерно до 1 мас.% от композиции в целом.
20. Композиция герметика по п.7, в которой количество наполнителя находится в пределах от 0 примерно до 80 мас.% от композиции в целом.
21. Композиция герметика по п.7, в которой количество промотора адгезии находится в пределах примерно от 0,5 мас.% примерно до 20 мас.% от композиции в целом.
22. Композиция герметика по п.15, в которой глина выбрана из группы, состоящей из монтмориллонита, монтмориллонита натрия, монтмориллонита кальция, монтмориллонита магния, нонтронита, беиделлита, волконскоита, лапонита, гекторита, сапонита, сауконита, магадита, кениаита, собоцкита, свиндордита, стевенсита, вермикулита, галлуазита, оксидов алюминатов, гидротальцита, иллита, ректорита, таросовита, ледикита и каолинита и их смесей.
3
4
5
3
4
5
1
30
23. Композиция герметика по п.22, в которой глина модифицируется соединениями амина или ионами аммония, имеющими структуру RRRN, где R, R и R представляют собой C-C алкилы или алкены, и их смесями.
3
4
5
1
20
24. Композиция герметика по п.23, в которой R, R и R представляют собой C-C алкилы или алкены и их смеси.
3
14
20
25. Композиция герметика по п.24, в которой глина модифицируется третичным амином, где R представляет собой C-C алкил или алкен и их смеси.
4
5
26. Композиция герметика по п.25, в которой R и/или R представляет собой
14
20
C-C алкил или алкен и их смеси.
6
7
8
6
7
8
1
30
1
30
27. Композиция герметика по п.22, в которой глина модифицируется амином или ионом аммония, имеющим структуру RRRN, где, по меньшей мере, один из R, R и R представляет собой C-C алкоксисилан, а оставшиеся представляют собой C-C алкилы или алкены.
6
7
8
1
20
1
20
28. Композиция герметика по п.27, в которой, по меньшей мере, один из R, R и R представляет собой C-C алкоксисилан, а оставшиеся представляют собой C-C алкилы или алкены.
29. Композиция герметика по п.22, в которой глина модифицируется аммонием, первичным алкиламмонием, вторичным алкиламмонием, третичным алкиламмонием, четвертичным алкиламмонием, фосфониевыми производными алифатических, ароматических или арилалифатических аминов, фосфинов или сульфидов, или сульфониевыми производными алифатических, ароматических или арилалифатических аминов, фосфинов или сульфидов и их смесями.
30. Композиция герметика по п.22, в которой глина содержится в количестве примерно от 0,1 мас.% примерно до 50 мас.% от указанной композиции.
31. Композиция герметика по п.1, в которой сшивающий агент (c) представляет собой алкилсиликат формулы:
14
l5
l6
l7
(RO)(RO)(RO)(RO)Si
14
15
16
17
1
60
где R, R, R и R независимо выбраны из одновалентных C-C углеводородных радикалов.